(57)【要約】      （修正有）【課題】軟磁性フィルムに高い含有割合で充填させることができる軟磁性粒子粉末、その軟磁性樹脂組成物を用いて得られる軟磁性樹脂組成物、軟磁性フィルム、軟磁性フィルム積層回路基板および位置検出装置を提供する。【解決手段】軟磁性粒子粉末は、扁平状の軟磁性粒子７からなる軟磁性粒子粉末であって、軟磁性粒子粉末の尖度が、−０．３５を超過する。【選択図】図１
2015092542.tif 000002
【特許請求の範囲】
【請求項１】
扁平状の軟磁性粒子からなる軟磁性粒子粉末であって、
前記軟磁性粒子粉末の尖度が、−０．３５を超過することを特徴とする、軟磁性粒子粉末。
【請求項２】
レーザー回折式粒度分布測定器により測定される粒子径Ｄ１０および粒子径Ｄ５０が、下記式：    Ｄ１０／Ｄ５０    ＞  ０．４５
を満たすことを特徴とする、請求項１に記載の軟磁性粒子粉末。
【請求項３】
前記軟磁性粒子粉末および樹脂成分を含有することを特徴とする、軟磁性樹脂組成物。
【請求項４】
前記樹脂成分が、エポキシ樹脂、フェノール樹脂およびアクリル樹脂を含有することを特徴とする、請求項３に記載の軟磁性樹脂組成物。
【請求項５】
請求項３または４に記載の軟磁性樹脂組成物から形成されることを特徴とする、軟磁性フィルム。
【請求項６】
前記軟磁性フィルムを回路基板に積層することにより得られることを特徴とする、軟磁性フィルム積層回路基板。
【請求項７】
前記軟磁性フィルム積層回路基板を備えることを特徴とする、位置検出装置。
【発明の詳細な説明】
【技術分野】
【０００１】
本発明は、軟磁性粒子粉末、ならびに、その軟磁性粒子粉末を用いて得られる軟磁性樹脂組成物、軟磁性フィルム、軟磁性フィルム積層回路基板および位置検出装置に関する。
【背景技術】
【０００２】
近年、パソコンやスマートフォンなどの電子機器に、無線通信や無線電力伝送の搭載が急速に普及している。そして、電子機器では、その無線の通信距離拡大、高効率化や小型化のため、電子機器が備えるアンテナやコイルなどの周辺に、磁束を収束させる磁性フィルムが配置されている（例えば、特許文献１参照。）。
【０００３】
特許文献１には、扁平状の軟磁性粉末と結合剤とを配合して形成された柔軟性を有する磁性フィルムが開示されている。
【０００４】
ところで、磁束の収束効率を改良するためには、磁性フィルムの比透磁率（磁気特性）を向上させることが重要である。一般的に、磁性フィルムの膜厚を厚くすることにより、比透磁率は向上する。しかしながら、電子機器の小型化、ひいては、磁性フィルムの薄膜化も要求されているため、上記の方法では、この薄膜化の要求に応じることが困難となる。
【０００５】
そのため、磁性フィルムにおける軟磁性粒子の体積割合を高める方法（高充填化）が知られている。しかしながら、軟磁性粒子を単に高い含有割合で磁性フィルム中に充填させようとしても、磁性フィルムに空隙（ボイド）の発生などが生じてしまうため、高充填化することは容易ではない。
【０００６】
そこで、特許文献２に、Ｓｉ元素を含む表面処理剤を用いて表面処理が施されている軟磁性粉末を構成材として分散させることにより、軟磁性粒子を高充填させた電磁干渉抑制体が開示されている。
【先行技術文献】
【特許文献】
【０００７】
【特許文献１】特開２００６−３９９４７号公報
【特許文献２】特開２００５−３１０９５２号公報
【発明の概要】
【発明が解決しようとする課題】
【０００８】
ところで、特許文献２に記載の電磁干渉抑制体では、その内部にボイドが未だに多く生じているため、高充填化が不十分であり、さらなる改良が求められている。
【０００９】
本発明の目的は、軟磁性フィルムに高い充填率で含有させることができる軟磁性粒子粉末、その軟磁性粒子粉末を用いて得られる軟磁性樹脂組成物、軟磁性フィルム、軟磁性フィルム積層回路基板および位置検出装置を提供することにある。
【課題を解決するための手段】
【００１０】
本発明の軟磁性粒子粉末は、扁平状の軟磁性粒子からなる軟磁性粒子粉末であって、前記軟磁性粒子粉末の尖度が、−０．３５を超過することを特徴としている。
【００１１】
また、本発明の軟磁性粒子粉末は、レーザー回折式粒度分布測定器により測定される粒子径Ｄ１０および粒子径Ｄ５０が、下記式：    Ｄ１０／Ｄ５０    ＞  ０．４５  を満たすことが好適である。
【００１２】
また、本発明の軟磁性樹脂組成物は、前記軟磁性粒子粉末および樹脂成分を含有することを特徴としている。
【００１３】
また、本発明の軟磁性樹脂組成物は、前記樹脂成分が、エポキシ樹脂、フェノール樹脂およびアクリル樹脂を含有することが好適である。
【００１４】
また、本発明の軟磁性フィルムは、上記の軟磁性樹脂組成物から形成されることを特徴としている。
【００１５】
また、本発明の軟磁性フィルム積層回路基板は、前記軟磁性フィルムを回路基板に積層することにより得られることを特徴としている。
【００１６】
また、本発明の位置検出装置は、前記軟磁性フィルム積層回路基板を備えることを特徴としている。
【発明の効果】
【００１７】
本発明の軟磁性粒子粉末は、扁平状の軟磁性粒子からなる軟磁性粒子粉末であって、軟磁性粒子粉末の尖度が、−０．３５を超過する。よって、その軟磁性粒子粉末を含有する本発明の軟磁性樹脂組成物および軟磁性フィルムは、高い充填率で、軟磁性粒子を含有することができ、比透磁率が良好となる。
【００１８】
そのため、その軟磁性フィルムを備える本発明の軟磁性フィルム積層回路基板および位置検出装置は、高効率化などを図ることができる。
【図面の簡単な説明】
【００１９】
【図１】図１Ａ〜１Ｃは、本発明の軟磁性フィルム積層回路基板の一実施形態の製造工程図であり、図１Ａは、軟磁性フィルムと回路基板とを用意する工程、図１Ｂは、接着剤層を回路基板に積層する工程、図１Ｃは、軟磁性フィルムを接着剤層に積層する工程を示す。
【発明を実施するための形態】
【００２０】
１．軟磁性粒子粉末
本発明の軟磁性粒子粉末は、扁平状の軟磁性粒子からなる。
【００２１】
軟磁性粒子は、保磁力が例えば１０Ａ／ｍ以上（好ましくは、５０Ａ／ｍ以上）、１０００Ａ／ｍ以下（好ましくは、２００Ａ／ｍ以下）の粒子であって、その軟磁性材料としては、例えば、磁性ステンレス（Ｆｅ−Ｃｒ−Ａｌ−Ｓｉ合金）、センダスト（Ｆｅ−Ｓｉ−Ａ１合金）、パーマロイ（Ｆｅ−Ｎｉ合金）、ケイ素銅（Ｆｅ−Ｃｕ−Ｓｉ合金）、Ｆｅ−Ｓｉ合金、Ｆｅ−Ｓｉ―Ｂ（−Ｃｕ−Ｎｂ）合金、Ｆｅ−Ｓｉ−Ｃｒ−Ｎｉ合金、Ｆｅ−Ｓｉ−Ｃｒ合金、Ｆｅ−Ｓｉ−Ａｌ−Ｎｉ−Ｃｒ合金、フェライトなどが挙げられる。
【００２２】
これらの中でも、好ましくは、センダスト（Ｆｅ−Ｓｉ−Ａｌ合金）が挙げられる。より好ましくは、Ｓｉ含有割合が９〜１５質量％であるＦｅ−Ｓｉ−Ａｌ合金が挙げられる。これにより、軟磁性フィルムの透磁率を良好にすることができる。
【００２３】
軟磁性粒子は、扁平状（板状）に形成されている、すなわち、厚みが薄くて面が広い形状に形成されている。軟磁性粒子粉末の扁平率（扁平度）は、例えば、８以上、好ましくは、１５以上であり、また、例えば、８０以下、好ましくは、６５以下である。扁平率は、例えば、軟磁性粒子の粒子径Ｄ５０（後述）を軟磁性粒子の平均厚さで除したアスペクト比として算出される。    
【００２４】
軟磁性粒子粉末の尖度は、−３．５を超過し、好ましくは、−２．０以上、より好ましくは、０．１以上である。また、例えば、５．０以下、好ましくは、１．０以下、より好ましくは、０．５以下である。軟磁性粒子粉末の尖度が上記範囲であることにより、軟磁性フィルムにおける軟磁性粒子の高充填率、軟磁性フィルムの薄膜化を達成することができる。
【００２５】
尖度は分布の尖り具合を表す値であり、正規分布の尖り具合を０として値が大きいほど尖っていることを示す。
【００２６】
尖度は、例えば、レーザー回折式の粒度分布測定器（ベックマン・コールター社製、ＬＳ  １３  ３２０）によって粒度分布を測定した後、平均値に対するモーメントとして算出することにより求められる。
【００２７】
軟磁性粒子粉末の粒子径Ｄ１０は、例えば、２０μｍ以上、好ましくは、３０μｍ以上、より好ましくは、４０μｍ以上であり、また、例えば、１００μｍ以下、好ましくは、８０μｍ以下、より好ましくは、６０μｍ以下である。
【００２８】
軟磁性粒子粉末の粒子径Ｄ５０は、例えば、４０μｍ以上、好ましくは、７０μｍ以上、より好ましくは、８０μｍ以上であり、また、例えば、２００μｍ以下、好ましくは、１５０μｍ以下、より好ましくは、１３０μｍ以下である。
【００２９】
粒子径Ｄ１０と粒子径Ｄ５０との比Ｄ１０／Ｄ５０  は、好ましくは、下記式（１）、より好ましくは、下記式（２）、さらに好ましくは、下記式（３）を満たす。
【００３０】
Ｄ１０／Ｄ５０    ＞  ０．３０      （１）
Ｄ１０／Ｄ５０    ＞  ０．４５      （２）
Ｄ１０／Ｄ５０    ＞  ０．５０      （３）
Ｄ１０／Ｄ５０  が上記式を満たすことにより、軟磁性フィルムにおける軟磁性粒子の高充填率、軟磁性フィルムの薄膜化をより一層良好にすることができる。
【００３１】
また、好ましくは、下記式（４）、より好ましくは、下記式（５）を満たす。
【００３２】
０．９０  ＞  Ｄ１０／Ｄ５０        （４）
０．７０  ＞  Ｄ１０／Ｄ５０        （５）
Ｄ１０およびＤ５０は体積基準における粒子比率であり、Ｄ１０は累積分布が１０％となる粒径であり、Ｄ５０は累積分布が５０％となる粒径である。
【００３３】
Ｄ１０およびＤ５０は、例えば、レーザー回折式の粒度分布測定器（Ｓｙｍｐａｔｅｃ社製、ＨＥＬＯＳ＆ＲＯＤＯＳ）によって測定される。
【００３４】
この軟磁性粒子粉末は、公知または市販の軟磁性粒子粉末を、例えば、乾式分級器などの分級器により、特定の粒度のみを持った分布となるように分級することにより得ることができる。具体的には、乾式分級器の回転羽根を用いて軟磁性粒子粉末に対して送風し、重量の軽い軟磁性粒子を吹き飛ばし、重量の重い軟磁性粒子を採取することにより、得ることができる。
【００３５】
回転羽根の回転速度は、例えば、５００ｒｐｍ以上、好ましくは、６００ｒｐｍ以上、より好ましくは、８００ｒｐｍ以上であり、また、例えば、３０００ｒｐｍ以下、好ましくは、２０００ｒｐｍ以下、より好ましくは、１０００ｒｐｍ以下である。
【００３６】
また、風量は、例えば、０．５ｍ３／ｍｉｎ以上、好ましくは、１．０ｍ３／ｍｉｎ以上、より好ましくは、１．４ｍ３／ｍｉｎ以上であり、また、例えば、２．０ｍ３／ｍｉｎ以下、好ましくは、１．５ｍ３／ｍｉｎ以下である。
【００３７】
なお、乾式分級器の回転羽根を用いて軟磁性粒子粉末に対して送風し、吹き飛ばされた粒子を採取することによってもこの軟磁性粒子粉末を得ることができる。
【００３８】
２．軟磁性樹脂組成物
本発明の軟磁性樹脂組成物は、軟磁性粒子粉末および樹脂成分を含有する。
【００３９】
樹脂成分としては、熱硬化性樹脂および熱可塑性樹脂のいずれを含有してもよいが、好ましくは、熱硬化性樹脂を含有する。
【００４０】
熱硬化性樹脂としては、エポキシ樹脂、フェノール樹脂、アミノ樹脂、不飽和ポリエステル樹脂、ポリウレタン樹脂、シリコーン樹脂、ユリア樹脂、メラミン樹脂、熱硬化性ポリイミド樹脂、ジアリルフタレート樹脂などが挙げられる。好ましくは、エポキシ樹脂、フェノール樹脂が挙げられ、より好ましくは、エポキシ樹脂およびフェノール樹脂の併用が挙げられる。
【００４１】
エポキシ樹脂は、例えば、接着剤組成物として用いられるものが使用でき、ビスフェノール型エポキシ樹脂（特に、ビスフェノールＡ型エポキシ樹脂、ビスフェノールＦ型エポキシ樹脂、ビスフェノールＳ型エポキシ樹脂、臭素化ビスフェノールＡ型エポキシ樹脂、水素添加ビスフェノールＡ型エポキシ樹脂、ビスフェノールＡＦ型エポキシ樹脂など）、フェノール型エポキシ樹脂（特に、フェノールノボラック型エポキシ樹脂、オルソクレゾールノボラック型エポキシ樹脂など）、ビフェニル型エポキシ樹脂、ナフタレン型エポキシ樹脂、フルオンレン型エポキシ樹脂、トリスヒドロキシフェニルメタン型エポキシ樹脂、テトラフェニロールエタン型エポキシ樹脂などが挙げられる。また、例えば、ヒダントイン型エポキシ樹脂、トリスグリシジルイソシアヌレート型エポキシ樹脂、グリシジルアミン型エポキシ樹脂なども挙げられる。これらは単独で使用または２種類以上を併用することができる。
【００４２】
これらのエポキシ樹脂のうち、好ましくは、ビスフェノール型エポキシ樹脂、より好ましくは、ビスフェノールＡ型エポキシ樹脂が挙げられる。エポキシ樹脂を含有させることにより、フェノール樹脂との反応性が優れ、その結果、軟磁性フィルムの耐熱性が優れる。また、軟磁性フィルム内の空隙を低減させ、軟磁性粒子の高充填化も図ることができる。
【００４３】
フェノール樹脂は、エポキシ樹脂の硬化剤であり、例えば、フェノールノボラック樹脂、フェノールアラルキル樹脂、クレゾールノボラック樹脂、ｔｅｒｔ−ブチルフェノールノボラック樹脂、ノニルフェノールノボラック樹脂などのノボラック型フェノール樹脂、例えば、レゾール型フェノール樹脂、例えば、ポリパラオキシスチレンなどのポリオキシスチレンが挙げられる。これらは単独で使用または２種類以上を併用することができる。
【００４４】
これらのフェノール樹脂のうち、好ましくは、ノボラック型樹脂、より好ましくは、フェノールノボラック樹脂、フェノールアラルキル樹脂、さらに好ましくは、フェノールアラルキル樹脂が挙げられる。これらのフェノール樹脂を含有することにより、軟磁性フィルムを回路基板に積層させてなる軟磁性フィルム積層回路基板の接続信頼性を向上させることができる。
【００４５】
エポキシ樹脂のエポキシ当量１００ｇ／ｅｑに対するフェノール樹脂の水酸基当量が１ｇ／ｅｑ以上１００ｇ／ｅｑ未満である場合、樹脂成分１００質量部に対するエポキシ樹脂の含有割合は、例えば、１５質量部以上、好ましくは、３０質量部以上であり、また、例えば、７０質量部以下でもあり、樹脂成分１００質量部に対するフェノール樹脂の含有割合は、例えば、５質量部以上、好ましくは、１５質量部以上であり、また、例えば、３０質量部以下でもある。
【００４６】
エポキシ樹脂のエポキシ当量１００ｇ／ｅｑに対するフェノール樹脂の水酸基当量が１００ｇ／ｅｑ以上２００ｇ／ｅｑ未満である場合、樹脂成分１００質量部に対するエポキシ樹脂の含有割合は、例えば、１０質量部以上、好ましくは、２５質量部以上であり、また、例えば、５０質量部以下でもあり、樹脂成分１００質量部に対するフェノール樹脂の含有割合は、例えば、１０質量部以上、好ましくは、２５質量部以上であり、また、例えば、５０質量部以下でもある。
【００４７】
エポキシ樹脂のエポキシ当量１００ｇ／ｅｑに対するフェノール樹脂の水酸基当量が２００ｇ／ｅｑ以上１０００ｇ／ｅｑ以下である場合、樹脂成分１００質量部に対するエポキシ樹脂の含有割合は、例えば、５質量部以上、好ましくは、１５質量部以上であり、また、例えば、３０質量部以下でもあり、樹脂成分１００質量部に対するフェノール樹脂の含有割合は、例えば、１５質量部以上、好ましくは、３５質量部以上であり、また、例えば、７０質量部以下でもある。
【００４８】
なお、エポキシ樹脂が２種併用される場合のエポキシ当量は、各エポキシ樹脂のエポキシ当量に、エポキシ樹脂の総量に対する各エポキシ樹脂の質量割合を乗じて、それらを合算した全エポキシ樹脂のエポキシ当量である。
【００４９】
また、フェノール樹脂中の水酸基当量は、エポキシ樹脂のエポキシ基１当量当たり、例えば、０．２当量以上、好ましくは、０．５当量以上であり、また、例えば、２．０当量以下、好ましくは、１．２当量以下でもある。水酸基の量が上記範囲内であると、半硬化状態における軟磁性フィルムの硬化反応が良好となり、また、劣化を抑制することができる。
【００５０】
樹脂成分中の熱硬化性樹脂の含有割合は、樹脂成分１００質量部に対して、例えば、２０質量部以上、好ましくは、３０質量部以上であり、また、例えば、９０質量部以下、好ましくは、８０質量部以下、より好ましくは、６０質量部以下である。
【００５１】
樹脂成分は、熱硬化性樹脂に加えて、好ましくは、アクリル樹脂を含有する。より好ましくは、アクリル樹脂、エポキシ樹脂およびフェノール樹脂を併用する。樹脂成分が、これらの樹脂を含有することにより、半硬化状態の軟磁性フィルムを複数積層させ、熱プレスすることにより、一枚の硬化状態の軟磁性フィルムを製造する際に、積層界面にむらがない均一な、高充填化された軟磁性フィルムを得ることができる。
【００５２】
アクリル樹脂としては、例えば、直鎖もしくは分岐のアルキル基を有する（メタ）アクリル酸アルキルエステルの１種または２種以上をモノマー成分とし、そのモノマー成分を重合することにより得られるアクリル系重合体などが挙げられる。なお、「（メタ）アクリル」は、「アクリルおよび／またはメタクリル」を表す。
【００５３】
アルキル基としては、例えば、メチル基、エーテル基、プロピル基、イソプロピル基、ｎ−ブチル基、ｔ−ブチル基、イソブチル基、アミル基、イソアミル基、ヘキシル基、へプチル基、シクロヘキシル基、２−エチルヘキシル基、オクチル基、イソオクチル基、ノニル基、イソノニル基、デシル基、イソデシル基、ウンデシル基、ラウリル基、トリデシル基、テトラデシル基、ステアリル基、オクタデシル基、ドデシル基などの炭素数１〜２０のアルキル基が挙げられる。好ましくは、炭素数１〜６のアルキル基が挙げられる。
【００５４】
アクリル系重合体は、（メタ）アクリル酸アルキルエステルとその他のモノマーとの共重合体であってもよい。
【００５５】
その他のモノマーとしては、例えば、グリシジルアクリレート、グリシジルメタクリレートなどのグリシジル基含有モノマー、例えば、アクリル酸、メタクリル酸、カルボキシエチルアクリレート、カルボキシペンチルアクリレート、イタコン酸、マレイン酸、フマール酸、クロトン酸などカルボキシル基含有モノマー、例えば、無水マレイン酸、無水イタコン酸などの酸無水物モノマー、例えば、（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリルまたは（４−ヒドロキシメチルシクロヘキシル）−メチルアクリレートなどのヒドロキシル基含有モノマー、例えば、スチレンスルホン酸、アリルスルホン酸、２−（メタ）アクリルアミド−２−メチルプロパンスルホン酸、（メタ）アクリルアミドプロパンスルホン酸、スルホプロピル（メタ）アクリレート、（メタ）アクリロイルオキシナフタレンスルホン酸などのスルホン酸基含有モノマー、２−ヒドロキシエチルアクリロイルホスフェートなど燐酸基含有モノマー、例えば、スチレンモノマー、アクリロニトリルなどが挙げられる。
【００５６】
これらの中でも、好ましくは、グリシジル基含有モノマー、カルボキシル基含有モノマーまたはヒドロキシル基含有モノマーが挙げられる。アクリル樹脂が（メタ）アクリル酸アルキルエステルとこれらのその他のモノマーとの共重合体である場合、すなわち、アクリル樹脂がグリシジル基、カルボキシル基またはヒドロキシル基を有する場合、軟磁性フィルムの耐熱性が優れる。
【００５７】
（メタ）アクリル酸アルキルエステルとその他のモノマーとの共重合体である場合、その他のモノマーの配合割合（質量）は、共重合体に対して、好ましくは、４０質量％以下である。
【００５８】
アクリル樹脂の重量平均分子量は、例えば、１×１０５以上、好ましくは、３×１０５以上であり、また、例えば、１×１０６以下でもある。この範囲とすることにより、軟磁性フィルムの接着性、耐熱性に優れる。なお、重量平均分子量は、ゲル浸透クロマトフラフィー（ＧＰＣ）により、標準ポリスチレン換算値により測定される。
【００５９】
アクリル樹脂のガラス転移点（Ｔｇ）は、例えば、−３０℃以上、好ましくは、−２０℃以上であり、また、例えば、３０℃以下、好ましくは、１５℃以下でもある。上記下限以上であると、半硬化状態の軟磁性フィルムの接着性に優れる。一方、上記上限以下であると、軟磁性フィルムの取扱い性に優れる。なお、ガラス転移点は、動的粘弾性測定装置（ＤＭＡ、周波数１Ｈｚ、昇温速度１０℃／ｍｉｎ）を用いて測定される損失正接（ｔａｎδ）の極大値により得られる。
【００６０】
樹脂成分がアクリル樹脂を含有する場合、アクリル樹脂の含有割合は、樹脂成分１００質量部に対して、例えば、１０質量部以上、好ましくは、２０質量部以上、より好ましくは、４０質量部以上であり、また、例えば、８０質量部以下、好ましくは、７０質量部以下でもある。この範囲とすることにより、軟磁性樹脂組成物の成膜性および半硬化状態の軟磁性フィルムの接着性に優れる。
【００６１】
軟磁性樹脂組成物における軟磁性粒子粉末の含有割合は、例えば、５０質量％以上、好ましくは、６０質量％以上、より好ましくは、８０質量％以上であり、また、例えば、９８質量％以下、好ましくは、９５質量％以下である。上記範囲とすることにより、軟磁性フィルムの比透磁率に優れる。
【００６２】
軟磁性樹脂組成物における樹脂成分の含有割合は、例えば、２質量％以上、好ましくは、５質量％以上であり、また、例えば、５０質量％以下、好ましくは、２０質量％以下、より好ましくは、１５質量％以下でもある。上記範囲とすることにより、軟磁性樹脂組成物の成膜性に優れる。
【００６３】
樹脂成分は、熱硬化性樹脂およびアクリル樹脂以外のその他の樹脂を含有することもできる。このようなその他の樹脂としては、例えば、熱可塑性樹脂が挙げられる。これらの樹脂は、単独で使用または２種類以上を併用することができる。
【００６４】
熱可塑性樹脂としては、例えば、天然ゴム、ブチルゴム、イソプレンゴム、クロロプレンゴム、エチレン−酢酸ビニル共重合体、ポリブタジエン樹脂、ポリカーボネート樹脂、熱可塑性ポリイミド樹脂、ポリアミド樹脂（６−ナイロン、６，６−ナイロンなど）、フェノキシ樹脂、飽和ポリエステル樹脂（ＰＥＴ、ＰＢＴなど）、ポリアミドイミド樹脂、フッ素樹脂などが挙げられる。
【００６５】
軟磁性樹脂組成物（ひいては、軟磁性フィルム）は、好ましくは、熱硬化触媒を含有する。
【００６６】
熱硬化触媒としては、加熱により熱硬化性樹脂の硬化を促進する触媒であれば限定的でなく、例えば、イミダゾール系化合物、トリフェニルフォスフィン系化合物、トリフェニルボラン系化合物、アミノ基含有化合物などが挙げられる。好ましくは、イミダゾール系化合物が挙げられる。
【００６７】
イミダゾール系化合物としては、例えば、２−フェニルイミダゾール（商品名；２ＰＺ）、２−エチル−４−メチルイミダゾール（商品名；２Ｅ４ＭＺ）、２−メチルイミダゾール  （商品名；２ＭＺ）、２−ウンデシルイミダゾール（商品名；Ｃ１１Ｚ）、２−フェニル−４，５−ジヒドロキシメチルイミダゾール（商品名；２−ＰＨＺ）、２−フェニル−１Ｈ−イミダゾール４，５−ジメタノール（商品名；２ＰＨＺ−ＰＷ）、２，４−ジアミノ−６−（２’−メチルイミダゾリル（１）’）エチル−ｓ−トリアジン・イソシアヌール酸付加物（商品名；２ＭＡＯＫ−ＰＷ）などが挙げられる（上記商品名は、いずれも四国化成社製）。
【００６８】
熱硬化触媒の形状は、例えば、球状、楕円体状などが挙げられる。
【００６９】
熱硬化触媒は、単独で使用または２種類以上を併用することができる。
【００７０】
熱硬化触媒の配合割合は、樹脂成分１００質量部に対して、例えば、０．２質量部以上、好ましくは、０．３質量部以上であり、また、例えば、５質量部以下、好ましくは、２質量部以下でもある。熱硬化触媒の配合割合が上記上限以下であると、軟磁性樹脂組成物における室温下での長期保存性を良好にすることができる。一方、熱硬化触媒の配合割合が下限以上であると、半硬化状態の軟磁性フィルムを低温度かつ短時間で加熱硬化させ、効率よく、硬化状態の軟磁性フィルムを製造することができる。
【００７１】
軟磁性樹脂組成物は、さらに必要に応じて、その他の添加剤を含有することもできる。添加剤としては、例えば、架橋剤、無機充填材などの市販または公知のものが挙げられる。
【００７２】
軟磁性樹脂組成物は、上記成分を上記配合割合で混合することにより調製される。
【００７３】
３．軟磁性フィルム
本発明の軟磁性フィルムは、軟磁性樹脂組成物からシート状に形成される。
【００７４】
軟磁性フィルムは、例えば、軟磁性樹脂組成物を溶媒に溶解または分散させることにより、軟磁性樹脂組成物溶液を調製する調製工程、離型基材の表面に塗布し、乾燥させることにより、半硬化状態の軟磁性フィルムを得る乾燥工程、および、半硬化状態の軟磁性フィルムを複数枚積層し、熱プレスする熱プレス工程により、製造することができる。
【００７５】
まず、軟磁性樹脂組成物を溶媒に溶解または分散させる（調製工程）。これにより、軟磁性樹脂組成物溶液を調製する。
【００７６】
溶媒としては、例えば、アセトン、メチルエチルケトン（ＭＥＫ）などケトン類、例えば、酢酸エチルなどのエステル類、例えば、Ｎ，Ｎ−ジメチルホルムアミドなどのアミド類、プロピレングリコールモノメチルエーテルなどのエーテル類などの有機溶媒などが挙げられる。また、溶媒として、例えば、水、例えば、メタノール、エタノール、プロパノール、イソプロパノールなどのアルコールなどの水系溶媒も挙げられる。
【００７７】
軟磁性樹脂組成物溶液における固形分量は、例えば、５質量％以上、好ましくは、１０質量％以上であり、また、例えば、５０質量％以下、好ましくは、２０質量％以下でもある。
【００７８】
これにより、軟磁性樹脂組成物溶液が調製される。
【００７９】
次いで、軟磁性樹脂組成物溶液を、離型基材の表面に塗布し、乾燥させる（乾燥工程）。
【００８０】
離型基材としては、例えば、セパレータ、コア材などが挙げられる。
【００８１】
セパレータとしては、例えば、ポリエチレンテレフタレート（ＰＥＴ）フィルム、ポリエチレンフィルム、ポリプロピレンフィルム、紙などが挙げられる。これらは、その表面に、例えば、フッ素系剥離剤、長鎖アルキルアクリレート系剥離剤、シリコーン系剥離剤などにより離型処理されている。
【００８２】
コア材としては、例えば、プラスチックフィルム（例えば、ポリイミドフィルム、ポリエステルフィルム、ポリエチレンテレフタレートフィルム、ポリエチレンナフタレートフィルム、ポリカーボネートフィルムなど）、金属フィルム（例えば、アルミウム箔など）、例えば、ガラス繊維やプラスチック製不織繊維などで強化された樹脂基板、シリコン基板、ガラス基板などが挙げられる。
【００８３】
セパレータまたはコア材の平均厚みは、例えば、１μｍ以上５００μｍ以下である。
【００８４】
塗布方法としては特に限定されず、例えば、ドクターブレード法、ロール塗工、スクリーン塗工、グラビア塗工などが挙げられる。
【００８５】
乾燥条件としては、乾燥温度は、例えば、７０℃以上１６０℃以下であり、乾燥時間は、例えば、１分以上５分以下である。
【００８６】
これにより、半硬化状態の軟磁性フィルムを得る。
【００８７】
この軟磁性フィルムは、室温（具体的には、２５℃）において半硬化状態（Ｂステージ状態）であり、良好な接着性を備える軟磁性接着フィルムである。
【００８８】
軟磁性フィルム（半硬化状態）の平均膜厚は、例えば、５００μｍ以下、好ましくは、３００μｍ以下、より好ましくは、２００μｍ以下、さらに好ましくは、１５０μｍ以下、最も好ましくは、１００μｍ以下であり、また、例えば、５μｍ以上、好ましくは、５０μｍ以上である。
【００８９】
次いで、得られた半硬化状態の軟磁性フィルムを複数枚用意し、複数枚の軟磁性フィルムを熱プレスにより、厚み方向に熱プレスする（熱プレス工程）。
【００９０】
熱プレスは、公知のプレス機を用いて実施することができ、例えば、平行平板プレス機などが挙げられる。
【００９１】
軟磁性フィルム（半硬化状態）の積層枚数は、例えば、２層以上であり、また、例えば、２０層以下、好ましくは、５層以下である。これにより、所望の膜厚の軟磁性フィルムに調整することができる。
【００９２】
加熱温度は、例えば、８０℃以上、好ましくは、１００℃以上であり、また、例えば、２００℃以下、好ましくは、１７５℃以下でもある。
【００９３】
加熱時間は、例えば、０．１時間以上、好ましくは、０．２時間以上であり、また、例えば、２４時間以下、好ましくは、３時間以下、より好ましくは、２時間以下でもある。
【００９４】
圧力は、例えば、１０ＭＰａ以上、好ましくは、２０ＭＰａ以上であり、また、例えば、５００ＭＰａ以下、好ましくは、２００ＭＰａ以下である。これによって、軟磁性フィルムにおける軟磁性粒子の高充填率、軟磁性フィルムの薄膜化をより一層良好にすることができる。
【００９５】
これにより、硬化状態（Ｃステージ状態）の軟磁性フィルムが得られる。
【００９６】
この軟磁性フィルムの膜厚は、例えば、５μｍ以上、好ましくは、５０μｍ以上であり、また、例えば、５００μｍ以下、好ましくは、２５０μｍ以下である。
【００９７】
軟磁性フィルム中の固形分に対する、軟磁性粒子の充填率（軟磁性フィルムにおいて、固形分に対して軟磁性粒子が占める、空隙を除く体積割合）は、軟磁性フィルムに対して、例えば、６０体積％以上、好ましくは、６３体積％以上であり、また、例えば、９５体積％以下、好ましくは、９０体積％以下である。これにより、軟磁性フィルムの比透磁率に優れる。軟磁性粒子の充填率は、実施例にて詳述する。
【００９８】
また、軟磁性フィルムは、好ましくは、軟磁性フィルムに含有される軟磁性粒子が、軟磁性フィルムの２次元の面内方向に配列されている。すなわち、扁平状軟磁性粒子の長手方向（厚み方向と直交する方向）が軟磁性フィルムの面方向に沿うように配向している（図１Ａ参照）。このため、軟磁性フィルムは、薄膜であり、比透磁率が優れる。
【００９９】
軟磁性フィルムの比透磁率は、例えば、２２０以上、好ましくは、２５０以上、より好ましくは、２８０以上である。
【０１００】
この軟磁性フィルムは、例えば、軟磁性フィルムの単層のみからなる単層構造、コア材の片面または両面に軟磁性フィルムが積層された多層構造、軟磁性フィルムの片面または両面にセパレータが積層された多層構造などの形態とすることができる。
【０１０１】
また、上記の実施形態では、半硬化状態の軟磁性フィルムを複数枚積層させて熱プレスしたが、例えば、半硬化状態の軟磁性フィルム１枚（単層）に対して熱プレスを実施してもよい。
【０１０２】
また、上記の実施形態では、半硬化状態の軟磁性フィルムを熱プレスしたが、熱プレスを実施しなくてもよい。すなわち、軟磁性フィルムを半硬化状態のまま使用することもできる。半硬化状態の軟磁性フィルムは、その表面に接着性を備えるため、例えば、接着剤を使用せずに、回路基板（後述）に直接積層させることができる。その後、必要に応じて、硬化させて、硬化状態の軟磁性フィルムとすることもできる。
【０１０３】
４．軟磁性フィルム積層回路基板
本発明の軟磁性フィルム積層回路基板は、軟磁性フィルムを回路基板に積層することにより製造される。
【０１０４】
例えば、図１Ａ〜図１Ｃに示すように、軟磁性フィルム１と回路基板２とを用意する工程、回路基板２に接着剤層３を積層する工程、および、軟磁性フィルム１を接着剤層３に積層する工程により、製造される。
【０１０５】
この方法では、まず図１Ａに示すように、軟磁性フィルム１と回路基板２とを用意する。より具体的には、軟磁性フィルム１と、配線パターン４が基板５の表面に形成された回路基板２とを用意する。
【０１０６】
軟磁性フィルム１は、上述したものであり、樹脂成分６と、樹脂成分６に含有される軟磁性粒子７とを備える。軟磁性粒子７は、好ましくは、軟磁性フィルム１の２次元の面内方向に配列されている。
【０１０７】
回路基板２は、例えば、電磁誘導方式で使用される回路基板などであり、基板５の一方面に、ループコイルなどの配線パターン４が形成されている。配線パターン４は、銅などの金属材料からなり、セミアディティブ法またはサブトラクティブ法などによって形成される。
【０１０８】
基板５を構成する絶縁材料としては、例えば、ガラスエポキシ基板、ガラス基板、ＰＥＴ基板、テフロン基板、セラミックス基板、ポリイミド基板などが挙げられる。
【０１０９】
次いで、図１Ｂに示すように、接着剤層３を回路基板２に積層する。より具体的には、例えば、接着剤を配線パターン４の上面および側面が被覆されるように、回路基板２の表面に塗布する。
【０１１０】
接着剤層３を形成する接着剤は、回路基板２の接着剤層３として通常使用される公知のものが用いられ、例えば、エポキシ系接着剤、ポリイミド系接着剤、アクリル系接着剤などの接着剤が挙げられる。接着剤層３の厚みは、例えば、１０〜１００μｍである。
【０１１１】
次いで、図１Ｃに示すように、軟磁性フィルム１を接着剤層３に積層する。具体的には、軟磁性フィルム１を接着剤層３の表面に接触させる。
【０１１２】
これにより、軟磁性フィルム１が回路基板２に積層された軟磁性フィルム積層回路基板８が得られる。
【０１１３】
この軟磁性フィルム積層回路基板８は、種々の用途に用いることができ、例えば、位置検出装置、スマートフォン、パソコンなどの用途に用いることができる。
【０１１４】
なお、図１Ａ〜図１Ｃの実施態様の軟磁性フィルム積層回路基板８では、軟磁性フィルム１が、接着剤層３を介して回路基板２に積層されているが、例えば、図示しないが、軟磁性フィルム８を、接着剤層３を介さずに、回路基板２に直接積層することもできる。
【０１１５】
この場合、半硬化状態の軟磁性フィルム１を、配線パターン４の表面（上面および側面）が軟磁性フィルム１に被覆（埋設）するように、回路基板２に積層させた後に、軟磁性フィルム１を硬化することにより、軟磁性フィルム積層回路基板８を製造することができる。
【０１１６】
５．位置検出装置
本発明の位置検出装置は、例えば、上記の軟磁性フィルム積層回路基板およびその軟磁性フィルム積層回路基板に実装されるセンサ部を備えるセンサ基板と、センサ基板の上に対向配置される位置検出平面板と、を備えている。
【０１１７】
軟磁性フィルム積層回路基板にセンサ部を実装する際におけるリフロー工程の方法としては、例えば、熱風リフロー、赤外線リフローなどが挙げられる。また、全体加熱または局部加熱のいずれの方式でもよい。
【０１１８】
リフロー工程における加熱温度は、例えば、２００℃以上、好ましくは、２４０℃以上であり、また、例えば、３００℃以下、好ましくは、２６５℃以下である。加熱時間は、例えば、１秒以上、好ましくは、５秒以上、より好ましくは、３０秒以上であり、また、例えば、２分以下、好ましくは、１．５分以下である。
【０１１９】
上記で得られたセンサ基板に、位置検出平面板を、間隔を隔てて対向配置させることにより、位置検出装置が製造される。
【０１２０】
そして、この軟磁性粒子粉末によれば、扁平状の軟磁性粒子からなり、軟磁性粒子粉末の尖度が、−０．３５を超過するため、この軟磁性粒子粉末および樹脂成分を含有する軟磁性樹脂組成物から軟磁性フィルムに形成した場合に、高い充填率で、軟磁性粒子を含有することができる。また、薄膜化も可能である。よって、軟磁性フィルムは、薄膜化を図りながら、優れた比透磁率を備える。
【０１２１】
また、この軟磁性粒子粉末によれば、軟磁性粒子への表面処理を必要とせずに、比透磁率が優れた軟磁性フィルムを製造することができる。
【０１２２】
また、この軟磁性フィルムを備える軟磁性フィルム積層回路基板および位置検出装置は、軟磁性フィルムは、薄膜可能であり、優れた比透磁率を備えるため、小型化、効率化などを図ることができる。
【実施例】
【０１２３】
以下に実施例および比較例を示し、本発明をさらに具体的に説明するが、本発明は、何らそれらに限定されない。以下に示す実施例の数値は、上記の実施形態において記載される数値（すなわち、上限値または下限値）に代替することができる。
【０１２４】
実施例１
（軟磁性粒子粉末の分級）
扁平状の軟磁性粒子粉末としてセンダスト（Ｆｅ−Ｓｉ−Ａｌ合金、商品名「ＳＰ−７」、扁平状、メイト社製、保磁力６７Ａ／ｍ）を用いた。乾式分級器（日清エンジニアリング社製、ターボクラシファイアＴＣ−１５ＮＳ）を用いて、回転羽根の回転速度１８５０ｒｐｍ、風量１．５ｍ３／ｍｉｎの条件で、この軟磁性粒子粉末に送風し、重量の軽い粒子を吹き飛ばし、重量の重い粒子を採取することにより、実施例１の軟磁性粒子粉末を得た。
【０１２５】
この実施例１の軟磁性粒子粉末（センダスト）について、レーザー回折式の粒度分布測定器（ベックマン・コールター社製、ＬＳ  １３  ３２０）に基づいて、軟磁性粒子粉末の粒子径の分布を測定した。その後、以下の式より平均値に対するモーメントとして算出することにより尖度を求めた。
【０１２６】
【数１】
2015092542.tif 000003
【０１２７】
【数２】
2015092542.tif 000004
【０１２８】
実施例１の軟磁性粒子粉末の尖度は、−０．３０であった。
【０１２９】
次いで、実施例１の軟磁性粒子粉末の粒子径Ｄ１０およびＤ５０の測定を、レーザー回折式の粒度分布測定器（Ｓｙｍｐａｔｅｃ社製、ＨＥＬＯＳ＆ＲＯＤＯＳ）によって実施した。この結果を表１に示す。
【０１３０】
（軟磁性フィルム）
次いで、実施例１の軟磁性粒子粉末１１５０質量部（９２質量％）、アクリル酸エステル系ポリマー５０質量部、ビスフェノールＡ型エポキシ樹脂（１）２０質量部、ビスフェノールＡ型エポキシ樹脂（２）１２質量部、フェノールアラルキル樹脂１８質量部、および、熱硬化触媒０．５質量部を混合することにより、軟磁性樹脂組成物を得た。
【０１３１】
この軟磁性樹脂組成物をメチルエチルケトンに溶解させることにより、固形分濃度１２質量％の軟磁性樹脂組成物溶液を調製した。
【０１３２】
この軟磁性樹脂組成物溶液を、シリコーン離型処理したポリエチレンテレフタレートフィルムからなるセパレータ（平均厚みが５０μｍ）上にアプリケータを用いて塗布し、その後、１３０℃で２分間乾燥させた。
【０１３３】
これにより、セパレータが積層された半硬化状態の軟磁性フィルム（軟磁性フィルムのみの平均厚み、３５μｍ）を製造した。
【０１３４】
この軟磁性フィルム（半硬化状態）を２枚製造し、これらの軟磁性フィルム（セパレータは除く）を積層した。この２枚が積層された軟磁性フィルムを１００ＭＰａ、１７５℃、３０分間条件で熱プレスすることにより、厚み６０μｍの軟磁性フィルム（硬化状態）を製造した。
【０１３５】
実施例２
乾式分級器において、回転羽根の回転速度１１００ｒｐｍ、風量１．４ｍ３／ｍｉｎの条件に変更した以外は実施例１と同様に分級して、実施例２の軟磁性粒子粉末を得た。この実施例２の軟磁性粒子粉末を用いた以外は、実施例１と同様にして軟磁性フィルムを製造した。この結果を表１に示す。
【０１３６】
実施例３
乾式分級器において、回転羽根の回転速度８５０ｒｐｍ、風量１．４ｍ３／ｍｉｎの条件に変更した以外は実施例１と同様に分級して、実施例３の軟磁性粒子粉末を得た。この実施例３の軟磁性粒子粉末を用いた以外は実施例１と同様にして、軟磁性フィルムを製造した。この結果を表１に示す。
【０１３７】
実施例４
乾式分級器において、回転羽根の回転速度７２０ｒｐｍ、風量１．１ｍ３／ｍｉｎの条件に変更し、重量の軽い粒子を採取した以外は実施例１と同様に分級して、実施例４の軟磁性粒子粉末を得た。この実施例４の軟磁性粒子粉末を用いた以外は実施例１と同様にして、軟磁性フィルムを製造した。この結果を表１に示す。
【０１３８】
比較例１
乾式分級器において、回転羽根の回転速度１８５０ｒｐｍ、風量１．５ｍ３／ｍｉｎの条件に変更し、重量の軽い粒子を採取した以外は実施例１と同様に分級して、比較例１の軟磁性粒子粉末を得た。この比較例１の軟磁性粒子粉末を用いた以外は実施例１と同様にして、軟磁性フィルムを製造した。この結果を表１に示す。
【０１３９】
比較例２
乾式分級器において、回転羽根の回転速度９５０ｒｐｍ、風量１．３ｍ３／ｍｉｎの条件に変更し、重量の軽い粒子を採取した以外は実施例１と同様に分級して、比較例２の軟磁性粒子粉末を得た。この比較例２の軟磁性粒子粉末を用いた以外は、実施例１と同様にして軟磁性フィルムを製造した。この結果を表１に示す。
【０１４０】
比較例３
センダスト（商品名「ＳＰ−７」、メイト社製）を分級せずに用いた以外は実施例１と同様にして、軟磁性フィルムを製造した。この結果を表１に示す。
【０１４１】
比較例４
乾式分級器において、回転羽根の回転速度１０５０ｒｐｍ、風量１．７ｍ３／ｍｉｎの条件に変更した以外は実施例１と同様に分級して、比較例４の軟磁性粒子粉末を得た。この比較例４の軟磁性粒子粉末を用いた以外は実施例１と同様にして軟磁性フィルムを製造した。この結果を表１に示す。
【０１４２】
（充填率）
各実施例および各比較例１で製造した軟磁性フィルムの充填率（体積割合）を求めた。具体的には、得られた軟磁性フィルムの密度をアルキメデスの原理を利用して実測し、この実測した密度（実測密度）を用いて下記の式により算出した。この結果を表１に示す。
【０１４３】
【数３】
2015092542.tif 000005
【０１４４】
（比透磁率）
各実施例および各比較例で製造した軟磁性フィルムの比透磁率は、インピーダンスアナライザ（Ａｇｉｌｅｎｔ社製、商品番号「４２９４Ａ」）を用いて、１ＭＨｚにおけるインピーダンスを測定することにより求めた。この結果を表１に示す。
【０１４５】
【表１】
2015092542.tif 000006
【０１４６】
なお、実施例および比較例における各成分は下記の材料を用いた。
・アクリル酸エステル系ポリマー：商品名「パラクロンＷ−１９７ＣＭ」、アクリル酸エチル−メタクリル酸メチルを主成分とするアクリル酸エステル系ポリマー、根上工業社製
・ビスフェノールＡ型エポキシ樹脂（１）：商品名「エピコート１００４」、エポキシ当量８７５〜９７５ｇ／ｅｑ、ＪＥＲ社製、
・ビスフェノールＡ型エポキシ樹脂（２）：商品名、「エピコートＹＬ９８０」、エポキシ当量１８０〜１９０ｇ／ｅｑ、ＪＥＲ社製
・フェノールアラルキル樹脂：商品名「ミレックスＸＬＣ−４Ｌ」、水酸基当量１７０ｇ／ｅｑ、三井化学社製
・熱硬化触媒：商品名「キュアゾール２ＰＨＺ−ＰＷ」、２−フェニル−１Ｈ−イミダゾール４，５−ジメタノール、四国化成社製
【符号の説明】
【０１４７】
１  軟磁性フィルム
２  回路基板
６  樹脂成分
７  軟磁性粒子
８  軟磁性フィルム積層回路基板
【図１】
2015092542.tif 000007